(57)【要約】【課題】本発明の目的は、無線交信素子（ＲＦＩＤ）タグを支持体中に安定に内蔵でき、厚さムラや表面欠陥が低減でき、かつ画像に不要な影響（色調差）が少なく、かつ長期間の使用に対する耐久性に優れた無線交信素子を含有する記録用の紙支持体を提供することにある。【解決手段】無線交信可能な無線交信素子を含有する記録用の紙支持体であって、該無線交信素子の表面が親水化処理されたものであることを特徴とする記録用の紙支持体。【選択図】　　　　なし【特許請求の範囲】
【請求項１】
無線交信可能な無線交信素子を含有する記録用の紙支持体であって、該無線交信素子の表面が親水化処理されたものであることを特徴とする記録用の紙支持体。
【請求項２】
前記無線交信素子の水に対する表面張力が、２５ｍＮ／ｍ以上、７０ｍＮ／ｍ以下であることを特徴とする請求項１記載の記録用の紙支持体。
【請求項３】
無線交信可能な無線交信素子を含有する記録用の紙支持体であって、該無線交信素子の表面が、白色着色されたものであることを特徴とする記録用の紙支持体。
【請求項４】
前記無線交信素子の表面の白色度が、ＪＩＳ　Ｐ−８１２３に規定されている測定方法で、４５％以上、９７％以下であることを特徴とする請求項３記載の記録用の紙支持体。
【請求項５】
無線交信可能な無線交信素子を含有する記録用の紙支持体であって、該無線交信素子が表面に凹凸を有することを特徴とする記録用の紙支持体。
【請求項６】
前記無線交信素子のＪＩＳ−Ｂ０６０１−１９８２に規定する方法で測定した表面粗さが、凹部深さで１０〜１５０μｍ、凸部間隔で５０〜２０００μｍであることを特徴とする請求項５記載の記録用の紙支持体。
【請求項７】
無線交信可能な無線交信素子を含有する記録用の紙支持体であって、該無線交信素子が本体部とバラスト部とを有することを特徴とする記録用の紙支持体。
【請求項８】
前記無線交信素子のバラスト部が、本体部より薄いことを特徴とする請求項７記載の記録用の紙支持体。
【請求項９】
無線交信可能な無線交信素子を含有する記録用の紙支持体であって、無線交信素子を添加した後、液状または半液状の紙料全体に対して振動を与えて製造したことを特徴とする記録用の紙支持体。
【請求項１０】
前記振動が、紙料の搬送方向に対して垂直の方向で、かつ周波数が２０〜１０，０００Ｈｚであることを特徴とする請求項９記載の記録用の紙支持体。
【請求項１１】
画像記録に用いる紙支持体であることを特徴とする請求項１〜１０のいずれか１項に記載の記録用の紙支持体。
【請求項１２】
前記画像記録に用いる紙支持体が、写真印画紙支持体、インクジェット紙支持体、感熱発色紙支持体及び感熱転写紙支持体から選ばれる少なくとも１つであることを特徴とする請求項１１記載の記録用の紙支持体。
【発明の詳細な説明】
【０００１】
【発明の属する技術分野】
本発明は、無線交信素子（ＲＦＩＤ、あるいはＲＦＩＤタグ）を含有する記録用の紙支持体に関し、詳しくは、無線交信素子（ＲＦＩＤ）タグを支持体中に安定に内蔵でき、厚さムラや表面欠陥が低減でき、かつ画像に不要な影響（色調差）が少なく、かつ長期間の使用に対する耐久性に優れた無線交信素子を含有する記録用の紙支持体に関する。
【０００２】
【従来の技術】
情報を電子的に保持し、外部機器との無線交信によって非接触で情報伝達する無線交信素子（ＲＦＩＤ：Ｒａｄｉｏ　Ｆｒｅｑｕｅｎｃｙ　ＩＤｅｎｔｉｆｉｃａｔｉｏｎ）に関しては、「モノに情報を貼り付ける　ＲＦＩＤタグとその応用」情報処理学会誌４０巻８号ｐ８４６〜８５０（１９９９年８月）に示され、応用され始めている。
【０００３】
上記無線交信素子を用いた個体認識方式は、従来のバーコードに対してデータ記憶容量が比較的多いこと、電磁誘導による情報伝達のため意匠の制約や表面の汚染の影響がないなどの利点がある。
【０００４】
特に、紙などの薄いシート状記録媒体に内蔵し、視認的・視覚的な記録情報に加えて、電子情報が保持出来るいわゆるタグペーパーは、例えば、特開平１１−２７５３４０号、特開２０００−２７０１０３号、特開２００１−１６０１８２号、特開２００２−１２０４７５号、特開２００２−１７５３５５号等に示されるように、人間とデジタルデータとのインターフェイスとして用途が広く、注目されている。
【０００５】
また、オムロン（株）の公式サイト、ｈｔｔｐ：／／ｗｗｗ．ｏｍｒｏｎ．ｃｏ．ｊｐ／ｃａｒｄ／ｒｆｉｄ／ｉｎｄｅｘ．ｈｔｍｌには、ＲＦＩＤタグの種類、特徴、最新技術について開示されている。
【０００６】
しかしながら、ＲＦＩＤタグを紙などの薄いシート状記録媒体に内蔵する場合に、下記の諸問題を有する。すなわち、（１）板状のＲＦＩＤタグが紙の表裏面と平行でない状態で漉き込まれると、紙の破損、ＲＦＩＤタグの脱落、見栄えの悪さなどが発生する、（２）連続して製紙する中にＲＦＩＤタグを投入すると、紙表面にコメット欠点や製紙ムラなどが発生する、（３）紙を折り曲げるとＲＦＩＤタグと紙が分離し、紙の破損、ＲＦＩＤタグの脱落が発生する。（４）特に画像領域内にＲＦＩＤタグが存在する場合、ＲＦＩＤタグ内蔵部分の色や光反射などによって画像に悪影響が発生する、などである。
【０００７】
上記課題に対して、ＲＦＩＤタグを漉き込んだ用紙の製造方法が開示されている（例えば、特許文献１参照。）。具体的には、ＲＦＩＤタグより大きな面を有する水溶性のシートにあらかじめ接着しておき、液状もしくは半液状の紙に、該水溶性シートごと埋め込んで内蔵する方法が記載されている。しかしながら、この方法ではＲＦＩＤタグを紙の表裏面と平行に内蔵することは可能であるが、コメット欠点や製紙ムラが発生し、更に、紙を折り曲げるとＲＦＩＤタグと紙の解離が認められ、また、製造したＲＦＩＤタグを有するペーパー上にカラー画像を印刷すると、ＲＦＩＤタグ内蔵部分がうす黒く認識され、違和感がある画像となることが確認された。
【０００８】
【特許文献１】
特開２００２−１２０４７５号公報
【０００９】
【発明が解決しようとする課題】
従って、本発明の目的は、無線交信素子（ＲＦＩＤ）タグを支持体中に安定に内蔵でき、厚さムラや表面欠陥が低減でき、かつ画像に不要な影響（色調差）が少なく、かつ長期間の使用に対する耐久性に優れた無線交信素子を含有する記録用の紙支持体を提供することにある。
【００１０】
【課題を解決するための手段】
本発明の上記目的は、以下の構成により達成される。
【００１１】
１．無線交信可能な無線交信素子を含有する記録用の紙支持体であって、該無線交信素子の表面が親水化処理されたものであることを特徴とする記録用の紙支持体。
【００１２】
２．前記無線交信素子の水に対する表面張力が、２５ｍＮ／ｍ以上、７０ｍＮ／ｍ以下であることを特徴とする前記１項記載の記録用の紙支持体。
【００１３】
３．無線交信可能な無線交信素子を含有する記録用の紙支持体であって、該無線交信素子の表面が、白色着色されたものであることを特徴とする記録用の紙支持体。
【００１４】
４．前記無線交信素子の表面の白色度が、ＪＩＳ　Ｐ−８１２３に規定されている測定方法で、４５％以上、９７％以下であることを特徴とする前記３項記載の記録用の紙支持体。
【００１５】
５．無線交信可能な無線交信素子を含有する記録用の紙支持体であって、該無線交信素子が表面に凹凸を有することを特徴とする記録用の紙支持体。
【００１６】
６．前記無線交信素子のＪＩＳ−Ｂ０６０１−１９８２に規定する方法で測定した表面粗さが、凹部深さで１０〜１５０μｍ、凸部間隔で５０〜２０００μｍであることを特徴とする前記５項記載の記録用の紙支持体。
【００１７】
７．無線交信可能な無線交信素子を含有する記録用の紙支持体であって、該無線交信素子が本体部とバラスト部とを有することを特徴とする記録用の紙支持体。
【００１８】
８．前記無線交信素子のバラスト部が、本体部より薄いことを特徴とする前記７項記載の記録用の紙支持体。
【００１９】
９．無線交信可能な無線交信素子を含有する記録用の紙支持体であって、無線交信素子を添加した後、液状または半液状の紙料全体に対して振動を与えて製造したことを特徴とする記録用の紙支持体。
【００２０】
１０．前記振動が、紙料の搬送方向に対して垂直の方向で、かつ周波数が２０〜１０，０００Ｈｚであることを特徴とする前記９項記載の記録用の紙支持体。
【００２１】
１１．画像記録に用いる紙支持体であることを特徴とする前記１〜１０項のいずれか１項に記載の記録用の紙支持体。
【００２２】
１２．前記画像記録に用いる紙支持体が、写真印画紙支持体、インクジェット紙支持体、感熱発色紙支持体及び感熱転写紙支持体から選ばれる少なくとも１つであることを特徴とする前記１１項記載の記録用の紙支持体。
【００２３】
以下、本発明の詳細について説明する。
本発明の記録用の紙支持体においては、紙支持体中に無線交信可能な無線交信素子を含有することが一つの特徴である。
【００２４】
本発明で用いることのできる無線交信可能な無線交信素子としては、ＲＦＩＤ（Ｒａｄｉｏ　Ｆｒｅｑｕｅｎｃｙ　Ｉｄｅｎｔｉｆｉｃａｔｉｏｎ）といった非接触通信型アンテナコイル付きＩＣモジュールの様な通信モジュールのタグ型トランスポンダを挙げることができる。
【００２５】
図１は、本発明に係るＲＦＩＤタグの構成の一例を示す概略図である。
図１のａ）及びｂ）で示すように、ＲＦＩＤタグ１は、プリント基板あるいはシリコンチップからなる基体２上に、メモリーとして機能するＩＣチップ等の電子回路３、ループアンテナ４及び同調用のコンデンサ５が配線を介して接続、配置されている。
【００２６】
電子回路３、コンデンサ５およびループアンテナ４で回路を形成し、この回路は、外部から与えられた電波から、ループアンテナ４において電流を誘起し、電荷をコンデンサ５に蓄積すると共に、コンデンサ５に蓄積された電荷から得た電力を用いて、電子回路３に記憶された情報をループアンテナ４より電波を用いて送信するよう動作する。すなわち、この電子回路３に電波を与えることにより、外部より、非接触で電子回路３に記憶された情報を読み出すことができる。
【００２７】
上記ＲＦＩＤタグは、市販品として入手が可能であり、例えば、オムロン社製の形Ｖ７００シリーズ、同形Ｖ７２０シリーズ等を挙げることができる。
【００２８】
本発明においては、無線交信可能な無線交信素子を紙支持体中に含ませることが特徴一つであるが、図２に、紙支持体中に無線交信可能な無線交信素子（ＲＦＩＤタグ）を組み込んだ一例として、両面をレジンコートした写真印画紙用紙支持体の断面図を示す。
【００２９】
写真印画紙用紙支持体６は、紙支持体８を挟んで、その両面にポリオレフィン樹脂等からなるレジンコート層７、７′が配置されている。本発明に係るバラスト部９を有するＲＦＩＤタグ１は、紙支持体８中に目的に応じて、単一、あるいは複数配置される。
【００３０】
本発明において、紙支持体中にＲＦＩＤタグを配置させる方法としては、特に制限はないが、以下にその一例を説明する。
【００３１】
例えば、紙支持体の製造ラインにおいて、液状もしくは半液状に漉かれた紙料液を、規定の深さからなる流路に一定速度で流し入れ、その流れの過程で、乾燥して厚みが減少する。その後、流路からベルトコンベアに移行させ、ベルトコンベアで搬送しながら、途中に設けた膜厚規制用のローラにより一定の紙厚とする。
【００３２】
ＲＦＩＤタグの紙への装着（内蔵）は、紙料液が液状または半液状の状態で一定速度で流れている任意の位置で、流路上に、一定の時間間隔で、水溶性シートを有するＲＦＩＤタグを、水溶性シートの面が紙の面と平行になるようにして落下させる。このような処理を行う機構を１列もしくは複数列設ける。このような機構を用いて、ＲＦＩＤタグを紙上に落下させることにより、ＲＦＩＤタグが一定間隔で紙上に並ぶことになる。
【００３３】
液状または半液状の状態の紙上に落下したＲＦＩＤタグは、その重みによって紙料液の中に沈み、その後、紙の乾燥による粘度の上昇に伴い、適当な位置で停止する。また、この間に、ＲＦＩＤタグを構成する水溶性シートは、溶けて液状または半液状の紙料液の中に拡散する。また、ＲＦＩＤタグと水溶性シートとを接着していた接着剤も、これを水溶性のものとした場合には、液状または半液状の紙料液の中に溶けて拡散する。
【００３４】
本発明で用いることのできる水溶性シートとしては、薄くて表面が滑らかであるものが好ましく、例えば、ポリビニルアルコール製シートやオブラートとして知られる、澱粉質をゼラチンで練り込んだシート等が挙げられる。
【００３５】
ここで、ＲＦＩＤタグを紙の面に平行になるようにして落下させる際、ＲＦＩＤタグを水溶性シートの上側にするか下側にするかは、ＲＦＩＤタグが最終的に適当な沈み位置で停止する限り、任意でよい。
【００３６】
また、他のＲＦＩＤタグの紙への装着（内蔵）方法は、紙支持体の所望の膜厚の、例えば、５０％相当量の紙料液を流路に一定速度で流し入れ、紙料液が液状または半液状の状態で一定速度で流れている任意の位置で、流路上に、一定の時間間隔で、水溶性シートを有するＲＦＩＤタグを、水溶性シートの面が紙の面と平行になるようにして落下させる。次いで、そのＲＦＩＤタグが配置された紙の上に、残り（例えば、５０％）の紙料液を再び流し入れ、その後、流路からベルトコンベアに移行させ、ベルトコンベアで搬送しながら、途中に設けた膜厚規制用のローラにより一定の紙厚として、本発明の無線交信可能な無線交信素子を含有する記録用の紙支持体を得ることができる。
【００３７】
本発明においては、無線交信可能な無線交信素子を含有する記録用の紙支持体であって、該無線交信素子の表面が親水化処理されたものであることが特徴であり、更には、無線交信素子の水に対する表面張力が、２５ｍＮ／ｍ以上、７０ｍＮ／ｍ以下であることが好ましい。
【００３８】
すなわち、本発明においては、無線交信素子の表面を親水化処理することによって、本願の目的を達成することができる。
【００３９】
無線交信素子の表面を親水化処理する方法としては、特に制限はなく、例えば、表面に親水性物質を塗設する方法や表面改質する方法等を挙げることができる。
【００４０】
親水性物質としては、例えば、天然高分子（例えば、寒天、澱粉誘導体、植物性ガラクトマンナン、ゼラチン等）、親水性合成樹脂（例えば、ポリアクリルアミド、ポリビニールアルコール等）、親水性成分を有するラテックス（例えば、エチレンとアクリル酸又はメタクリル酸とを少なくとも構成要素とする共重合体ラテックス、スチレン−ブタジエン系、スチレン−アクリル系、酢酸ビニル−アクリル系、エチレン−酢酸ビニル系、ブタジエン−メチルメタクリレート系共重合体及びそれらのカルボキシ変性共重合体のラテックス等）を好ましく用いることができる。また、表面改質する方法としては、例えば、酸化処理、コロナ放電処理、火炎処理、研磨処理が好ましい。
【００４１】
本発明においては、親水化処理されたＲＦＩＤタグの表面の水に対する表面張力が、紙料液の表面張力より小さいことが好ましい。ＲＦＩＤタグの水に対する表面張力を２５ｍＮ／ｍ以上、７０ｍＮ／ｍ以下にすることが好ましい。表面張力は、ぬれ指数標準液の接触角を測定し、近藤保著、界面化学第２版（Ｐ．６６、三共出版、１９８０年出版）記載の方法によりＺｉｓｍａｎプロットを作成して求めることができる。接触角の測定は、２０±２℃の環境下で行ない、例えば、ＦＩＢＲＯ社製のＳＹＳＴＥＭ　ＡＢ１１００ＤＡＴを用いて測定することができる。
【００４２】
ＲＦＩＤタグの表面を親水化処理し、表面張力を本発明で規定する範囲内に調整する方法としては、前記親水性物質や表面改質方法の選択、およびＲＦＩＤタグ表面に界面活性剤を適宜存在させることによって可能である。
【００４３】
上記方法により得られた表面が親水化されたＲＦＩＤタグを用いることにより、紙中に安定に内蔵でき、かつ厚さムラや表面欠陥が低減された無線交信素子を含有する記録用紙支持体を提供することができる。
【００４４】
本発明においては、無線交信可能な無線交信素子を含有する記録用の紙支持体であって、該無線交信素子の表面が、白色着色されたものであることが特徴であり、更には、無線交信素子の表面の白色度が、ＪＩＳ　Ｐ−８１２３に規定されている測定方法で、４５％以上、９７％以下であることが好ましい。
【００４５】
本発明の無線交信可能な無線交信素子を含有する記録用の紙支持体においては、無線交信素子の表面を白色着色することによって、本願の目的を達成することができる。
【００４６】
本発明において、無線交信素子の表面を白色に着色する方法として、特に制限はなく、例えば、白色顔料を表面に塗設する方法、表面を粗面化して白色乱反射状態とする方法等を用いることができる。本発明においては、ＲＦＩＤタグ表面の白色着色は、全面に施されることが好ましい。
【００４７】
本発明において用いることのできる白色顔料としては、主として二酸化チタン（アナターゼ型、およびルチル型）が使用されるが、この他には、硫酸バリウム、炭酸カルシウム、酸化アルミニウム、酸化亜鉛、酸化マグネシウム、水酸化マグネシウム、カオリン、クレーおよびタルク等がいずれも使用できる。これらの白色顔料は、適当なバインダーとともにＲＦＩＤタグ表面に塗設されるが、前述の表面親水化や表面張力調整に適用される親水性物質をバインダーとすることが好ましい。
【００４８】
本発明において、ＲＦＩＤタグの白色度は、ＪＩＳ　Ｐ−８１２３に規定されている測定において、４５％以上、９７％以下であることが好ましく、より好ましくは、６５％以上、９７％以下である。白色度が４５％よりも低すぎると、白色を基調とした部分にＲＦＩＤタグの存在が目障りとなり、特に、画像領域部分にＲＦＩＤタグが存在した場合には、画像に不要な影響を与える。逆に、白色度が９７％を超えると、再生紙などに内蔵した場合にはＲＦＩＤタグの部分が白色が強調され、違和感を与える。
【００４９】
上記で規定した白色度に加えて、ＲＦＩＤタグの表面は鏡面反射を抑制し、拡散反射とすることが好ましい。鏡面反射もＲＦＩＤタグの存在が違和感を与える。そのためにもＲＦＩＤタグの表面は、白色顔料の塗設が有効である。
【００５０】
なお、ＲＦＩＤタグの全面を白色着色することによって、背景や画像に不要な影響を与えないだけでなく、長期間保存に対し、ＲＦＩＤタグの腐食を防止する効果も高くなり好ましい。
【００５１】
請求項５に係る発明では、無線交信可能な無線交信素子を含有する記録用の紙支持体であって、該無線交信素子が表面に凹凸を有することが特徴であり、更には、無線交信素子のＪＩＳ−Ｂ０６０１−１９８２に規定する方法で測定した表面粗さが、凹部深さで１０〜１５０μｍ、凸部間隔で５０〜２０００μｍであることが好ましい。
【００５２】
本発明の無線交信素子を含有する記録用の紙支持体においては、無線交信素子の表面に凹凸を付与することによって、本願の目的を達成することができる。
【００５３】
無線交信素子の表面の凹凸化は、一般的なエンボス加工によって容易に形成できる。特に、その表面粗さは、ＪＩＳ−Ｂ０６０１−１９８２「表面粗さ」で規定されている粗さ曲線から求められる波状凹凸において、凹部深さが１０〜１５０μｍ、好ましくは２０〜１００μｍであり、凸部間隔が５０〜２０００μｍ、好ましくは１００〜１０００μｍとなるように形成することである。ＲＦＩＤタグが液状または半液状の紙料内に添加された後、製紙される過程で、紙繊維とＲＦＩＤタグ表面の凹凸が最適に配向し、ＲＦＩＤタグが紙内に固定されると考えられる。
【００５４】
上記で規定する無線交信素子表面の凹凸形状とすることにより、ＲＦＩＤタグを紙中に安定して内蔵でき、その結果、厚さムラや表面欠陥が低減された無線交信素子を含有する記録用の紙支持体を提供することができる。
【００５５】
請求項７に係る発明においては、無線交信可能な無線交信素子を含有する記録用の紙支持体であって、該無線交信素子が本体部とバラスト部とを有することを特徴とし、更には、無線交信素子のバラスト部が、本体部より薄いことが好ましい。本発明の無線交信素子を含有する記録用の紙支持体において、無線交信素子が本体部とバラスト部を有することによって、本願の目的を達成することができる。
【００５６】
本発明でいうバラスト部とは、それが付加されていない状態よりも、液状または半液状の紙料内でのＲＦＩＤタグの移動が抑制される機能を有するものである。具体的には、例えば、図３に示すように、翼状、魚のひれ状、ヒゲ状、尻尾状、棒状等の形状を挙げることができる。
【００５７】
本発明に係るＲＦＩＤタグの本体部形状としては、ラベル形、カード形、コイン形、スティック形等がある。本発明に係るＲＦＩＤタグが有するバラスト部は、その形状が翼状、魚のひれ状の場合、本体部の厚さよりも薄いことが好ましく、本体部の厚さの１／２以下、特に１／４以下であることが好ましい。また、その形状がヒゲ状、尻尾状、棒状の場合は、その直径が本体部の厚さよりも小さいことが好ましく、本体部の厚さの１／２以下、特に１／４以下であることが好ましい。
【００５８】
本発明において、バラスト部は、ＲＦＩＤタグの容器や外装の形状で工夫することができるほかに、ＲＦＩＤタグ本体部に接着、結合、張り付け等によって形成できる。ただし、アンテナ部は本体部に収納されるものとする。
【００５９】
上記構成のバラスト部を有するＲＦＩＤタグによって、ＲＦＩＤタグを紙中に安定に内蔵でき、厚さムラや表面欠陥が低減された無線交信素子を含有する記録用紙支持体を提供できる。
【００６０】
請求項９に係る発明においては、無線交信可能な無線交信素子を含有する記録用の紙支持体であって、無線交信素子を添加した後、液状または半液状の紙料全体に対して振動を与えて製造したことを特徴とし、更に、その振動が、紙料の搬送方向に対して垂直の方向で、かつ周波数が２０〜１０，０００Ｈｚであることが好ましい。
【００６１】
前述のように、本発明の無線交信素子を含有する記録用の紙支持体を製造するには、ＲＦＩＤタグは、その表面に親水化処理、白色着色処理、凹凸形成、バラストの付与の少なくとも１つの手段を施したのち、直接あるいは水溶性シートに貼り付けて、液状または半液状の紙料内に添加（内蔵）される。ＲＦＩＤタグは、前述のように１つの液状または半液状の紙料のウェブに押し込んでも良いし、２以上の、液状または半液状の紙料のウェブの間に挟み込むように添加されても良い。
【００６２】
本発明の無線交信素子を含有する記録用の紙支持体を製造する際には、ＲＦＩＤタグを紙料液に落下させた後、乾燥までの間に、液状または半液状の紙料液全体に対して一定時間の振動を与えることが効果的である。振動は紙料液の搬送方向に対して垂直の方向が好ましく、周波数は２０〜１０，０００Ｈｚ、より好ましくは５０〜５，０００Ｈｚである。紙料液内へのＲＦＩＤタグの添加によって押しのけられた液状または半液状の紙の不均一部位を平準化することができ、厚さムラ低減やＲＦＩＤタグの安定内蔵に寄与することができる。
【００６３】
本発明の無線交信素子を含有する記録用の紙支持体が、画像記録に用いる紙支持体であることが好ましく、更にはこの画像記録用の紙支持体が、写真印画紙支持体、インクジェット紙支持体、感熱発色紙支持体及び感熱転写紙支持体から選ばれる少なくとも１つであることが好ましい。上記記載の用途に、本発明の無線交信素子を含有する記録用の紙支持体を用いることにより、本発明の効果をいかんなく発揮することができる。
【００６４】
【実施例】
以下に、本発明の実施例を挙げて具体的に説明するが、本発明の実施態様はこれらに限定されない。なお、実施例中に記載の「部」は、特に断りのない限り「質量部」を示す。
【００６５】
《ＲＦＩＤタグの表面加工》
切手サイズ（２０ｍｍ×２５ｍｍ）で、厚さ０．１ｍｍの図１のａ）に記載の構成からなるＲＦＩＤタグに対して、下記の各表面加工を行って、表１に記載のＲＦＩＤタグ１〜７を作製した。
【００６６】
なお、上記各ＲＦＩＤタグの作製において、水に対する表面張力の調整は、ＲＦＩＤタグ表面にアクリル酸エステル−アクリル酸系のラテックス溶液の塗設量を適宜調整して、所望の表面張力とした。また、表面の白色度は、上記ラテックス溶液中への酸化チタン微粉末の添加量を適宜調整して、所望の表面の白色度とした。また、表面粗さは、上記ラテックス溶液中へのコロイド状シリカ粉末の添加量を適宜調整して、所望の表面粗さとした。更に、ＲＦＩＤタグ６、７へのバラストの付与は、図３のｄ）に記載の形状からなる厚さ０．３ｍｍの羽根状のセロファンシートを貼り付けて作製した。
【００６７】
【表１】
2004124308.tif 000002
【００６８】
《紙支持体の作製》
カナダ標準濾水度３５０ミリリットルまで叩解した硫酸塩法晒広葉樹パルプ（ＬＢＫＰ）と、カナダ標準濾水度４５０ミリリットルまで叩解した硫酸塩法晒針葉樹パルプ（ＮＢＳＰ）とを、質量比で８：２に混合し、ダブルディスクリファイナーの回転数を変化させて、質量平均繊維長が１．２０ｍｍとなる叩解パルプを得た。得られたパルプスラリー１００部に、カチオン化澱粉（ケイトＦ　王子ナショナル社製）を１．５部、アルキルケテンダイマーサイズ剤（ＳＰＫ９０３荒川化学社製）を０．４部、ポリアミド−ポリアミン−エピクロルヒドリン樹脂（ＷＳ−５２５　日本ＰＭＣ社製）を０．３部添加した。
【００６９】
この様に調製した紙料液に対し、前述の紙支持体中にＲＦＩＤタグを配置させる方法に準じて、ＲＦＩＤタグを内蔵した紙支持体を作製した。抄紙に際しては、長網抄紙機を使用し、抄水液温度３５℃で行い、乾燥後の坪量が１６０ｇ／ｍ２の紙支持体を作製した。また、紙支持体中へのＲＦＩＤタグの付与は、紙支持体の７０質量％相当分の紙料液を塗設した後、ＲＦＩＤタグを一定間隔で貼り付けたポリビニルアルコール製の水溶性シートを、ＲＦＩＤタグが下面となるように、半液状の紙料液上に、連続的に落下させ、次いで、その上に残りの３０質量％相当の紙料液を供給した後、乾燥、抄紙して、ＲＦＩＤタグを内蔵するタグペーパー１〜７を作製した。
【００７０】
《タグペーパーの評価》
以上のようにして作製したタグペーパー１〜７について、下記の各評価を行った。
【００７１】
（製品品質の評価）
上記作製した各タグペーパーについて、厚さムラ、表面欠陥及び色つきの評価を、ＲＦＩＤタグが内蔵されている部分について、その周辺部との比較観察を行い、製品品質の観点から、下記の４段階評価を行った。
【００７２】
〈厚さムラの評価〉
Ａ：ＲＦＩＤタグ内蔵部とその周辺部とで膜厚差が全く認められない
Ｂ：ＲＦＩＤタグ内蔵部とその周辺部とで膜厚差がわずかに認められるが、製品として特に問題はない品質である
Ｃ：ＲＦＩＤタグ内蔵部とその周辺部とで膜厚差がやや認められるが、製品としては許容限界内の品質である
Ｄ：ＲＦＩＤタグ内蔵部とその周辺部とで著しい膜厚差が認められ、製品としては許容限界外の品質である
〈表面欠陥の評価〉
Ａ：ＲＦＩＤタグ内蔵部表面に、表面欠陥は全く認められない
Ｂ：ＲＦＩＤタグ内蔵部表面で、わずかに表面欠陥が認められるが、製品として特に問題はない品質である
Ｃ：ＲＦＩＤタグ内蔵部表面で、表面欠陥がやや認められるが、製品としては許容限界内の品質である
Ｄ：ＲＦＩＤタグ内蔵部表面で、著しい表面欠陥が認められ、製品としては許容限界外の品質である
〈色調差の評価〉
Ａ：ＲＦＩＤタグ内蔵部とその周辺部とで色調差が全く認められない
Ｂ：ＲＦＩＤタグ内蔵部とその周辺部とでわずかに色調差が認められるが、ＲＦＩＤタグの存在は気にならず、製品として特に問題はない品質である
Ｃ：ＲＦＩＤタグ内蔵部とその周辺部とでやや色調差が認められるが、ＲＦＩＤタグの存在が認知度は低く、製品としては許容限界内の品質である
Ｄ：ＲＦＩＤタグ内蔵部とその周辺部とで著しい色調差が認められ、ＲＦＩＤタグの存在が明確に認識されるため、製品としては許容限界外の品質である
（耐久性の評価）
上記作製したタグペーパーのＲＦＩＤタグが内蔵されている部分を中心に、２５℃、６０％ＲＨの雰囲気下で、曲率半径３０ｍｍで折り曲げて伸ばす操作を、６０回／分の速度で、３時間継続して行った後、ＲＦＩＤタグが内蔵されている部分及びその周辺部を目視観察し、製品品質の観点から、下記の基準に則り４段階の評価を行った。
【００７３】
Ａ：ＲＦＩＤタグ内蔵部とその周辺部とで、劣化は全く認められない
Ｂ：ＲＦＩＤタグ内蔵部とその周辺部とでわずかに劣化が認められるが、製品として特に問題はない品質である
Ｃ：ＲＦＩＤタグ内蔵部とその周辺部とでやや劣化が認められるが、製品としては許容限界内の品質である
Ｄ：ＲＦＩＤタグ内蔵部とその周辺部とで著しい劣化が認められ、製品としては許容限界外の品質である
また、上記各評価結果の平均値を求め、それぞれＡ〜Ｄの総合評価を行った。
【００７４】
以上により得られた結果を、表２に示す。
【００７５】
【表２】
2004124308.tif 000003
【００７６】
表２より明らかなように、本発明で規定する特性を有するＲＦＩＤタグを内蔵したタグペーパーは、比較例に対して、厚さムラ、表面欠陥が少なく、また周辺部との色調差が少なく、かつ長期間の使用に対する耐久性に優れていることが分かる。
【００７７】
【発明の効果】
本発明により、無線交信素子（ＲＦＩＤ）タグを支持体中に安定に内蔵でき、厚さムラや表面欠陥が低減でき、かつ画像に不要な影響（色調差）が少なく、かつ長期間の使用に対する耐久性に優れた無線交信素子を含有する記録用の紙支持体を提供することができた。
【図面の簡単な説明】
【図１】本発明に係るＲＦＩＤタグの構成の一例を示す概略図である。
【図２】紙支持体中に無線交信可能な無線交信素子（ＲＦＩＤタグ）を組み込んだ一例を示す断面図である。
【図３】ＲＦＩＤタグにつけるバラスト部の形状の一例を示す概略図である。
【符号の説明】
１　ＲＦＩＤタグ
２　基体
３　電子回路
４　ループアンテナ
５　コンデンサ
６　写真印画紙用紙支持体
７、７′　レジンコート層
８　紙支持体
９　バラスト部
【図１】
2004124308.tif 000004
【図２】
2004124308.tif 000005
【図３】
2004124308.tif 000006